(57)【特許請求の範囲】
【請求項１】
可撓性基板と、前記可撓性基板の少なくとも一方の面側に透光性接着層を介して形成されている金属配線部と、前記金属配線部間に形成されている溝部とを有しており、
前記溝部における前記透光性接着層の表面粗さＲｚが５．０μｍを超えて１０μｍ以下である発光素子用基板。
【請求項２】
請求項１に記載の発光素子用基板に発光素子が実装されている、モジュール。
【請求項３】
前記発光素子用基板に実装されている発光素子が青色発光素子である、請求項２に記載のモジュール。
【請求項４】
前記発光素子は、４３０ｎｍ以上４７０ｎｍ以下に発光波長のピークを持つ、請求項２又は３に記載のモジュール。
【請求項５】
前記透光性接着層と前記発光素子との間に、光反射部材を含有するアンダーフィルが配置されている、請求項２乃至４のいずれか一項に記載のモジュール。
【請求項６】
更に、前記可撓性基板上の前記発光素子を封止する封止部材が配置され、
前記封止部材は、エポキシ樹脂、変成エポキシ樹脂、シリコーン樹脂、又は変成シリコーン樹脂である、請求項２乃至５のいずれか一項に記載のモジュール。
【請求項７】
可撓性基板の少なくとも一方の面側に透光性接着層を介して金属層を積層する工程と、
前記金属層をエッチング後に洗浄して、金属配線部と、前記金属配線部間の溝部と、を形成する工程と、を備え、
前記金属層を積層する工程において、前記金属層の表面粗さＲｚが５．０μｍを超えて１０μｍ以下の面を、前記透光性接着層と対向するように積層する、発光素子用基板の製造方法。
【発明の詳細な説明】
【技術分野】
【０００１】
本発明は、発光素子用基板、モジュール及び発光素子用基板の製造方法に関する。
【背景技術】
【０００２】
近年、従来のブラウン管型のモニターに代わるものとして、低消費電力化、機器の大型化と薄型化の要請に応え得るものとして、ＬＥＤ等の発光素子をバックライト光源として用いた液晶テレビ等、各種のＬＥＤ表示装置の普及が急速に進展している。
【０００３】
これらの表示装置において発光素子を光源として実装するためには、通常、支持基板と配線部とからなる各種の発光素子用基板が用いられている。そして、これらの基板上に発光素子を実装した積層体（本明細書では、このような構成の積層体のことを「モジュール」と言う）が、上記の各種ＬＥＤ表示装置の光源として広く用いられている。
【０００４】
発光素子用基板として、従来は、ガラスエポキシ板等からなるリジット基板に発光素子を実装したリジット基板が広く採用されていた。しかし、ＬＥＤ表示装置の大型化や表示画面の形態の多様化が進む近年、樹脂シート等の可撓性を有する基板に金属回路を形成した可撓性を有する基板の開発が進んでいる（特許文献１参照）。可撓性を有する基板は、リジット基板と比較して、設計の自由度が高く生産性も高いため、今後の更なる普及拡大が見込まれている。
【０００５】
しかしながら、発光素子を実装する発光素子用基板には、耐光性が要求される。耐光性が低い発光素子用基板の場合には、発光素子からの光を受けることで発光素子用基板が劣化し、場合によっては発光素子用基板に穴が発生する場合もあるからである。特に、低波長の青色の光を放出可能な青色発光素子を実装する場合、発光素子用基板に与える影響が大きい。
【０００６】
このような問題に対し、特許文献２では、金属配線部を接着する接着層に発光素子からの光を遮光する遮光部材を含有した発光素子用基板が開示されている。
【先行技術文献】
【特許文献】
【０００７】
【特許文献１】特開２０１２−５９８６７号公報
【特許文献２】特開２０１５−１２２０６号公報
【発明の概要】
【発明が解決しようとする課題】
【０００８】
しかしながら、金属配線部を接着する接着層を反射層とする場合、接着層に酸化チタン等の顔料を含有させることになる。しかし、一定量以上の顔料を含有させた場合には、接着剤の強度が低下する場合がある。本発明は、金属配線部を接着する接着層の強度を低下させることなく、発光素子からの光に対する耐光性を有する発光素子用基板を提供することを目的とする。
【課題を解決するための手段】
【０００９】
本発明者らは、鋭意研究を重ねた結果、金属配線部間の溝部における透光性接着層の表面粗さＲｚが特定された発光素子用基板であれば、上記課題を解決できることを見出し、本発明を完成するに至った。
【００１０】
（１）可撓性基板と、前記可撓性基板の少なくとも一方の面側に透光性接着層を介して形成されている金属配線部と、前記金属配線部間に形成されている溝部とを有しており、前記溝部における前記透光性接着層の表面粗さＲｚが１０μｍ以下である発光素子用基板。
【００１１】
（２）（１）に記載の発光素子用基板に発光素子が実装されている、モジュール。
【００１２】
（３）前記発光素子用基板に実装されている発光素子が青色発光素子である、（２）に記載のモジュール。
【００１３】
（４）前記発光素子は、４３０ｎｍ以上４７０ｎｍ以下に発光波長のピークを持つ、（２）又は（３）に記載のモジュール。
【００１４】
（５）前記透光性接着層と前記発光素子との間に、光反射部材を含有するアンダーフィルが配置されている、（２）乃至（４）のいずれかに記載のモジュール。
【００１５】
（６）更に、前記可撓性基板上の前記発光素子を封止する封止部材が配置され、前記封止部材は、エポキシ樹脂、変成エポキシ樹脂、シリコーン樹脂、又は変成シリコーン樹脂である、（２）から（５）のいずれかに記載のモジュール。
【００１６】
（７）可撓性基板の少なくとも一方の面側に透光性接着層を介して金属層を積層する工程と、前記金属層をエッチング後に洗浄して、金属配線部と、前記金属配線部間の溝部と、を形成する工程と、を備え、前記金属層を積層する工程において、金属箔の表面粗さＲｚが１０μｍ以下の面を、前記透光性接着層と対向するように積層する、発光素子用基板の製造方法。
【発明の効果】
【００１７】
本発明の発光素子用基板は、金属配線部を接着する接着層の強度を低下させることなく、発光素子からの光に対する耐光性を有する発光素子用基板である。
【図面の簡単な説明】
【００１８】
【図１】本発明のモジュールの部分断面図であり、本発明のモジュールにおける発光素子の実装態様の説明に供する模式図である。
【図２】本発明のモジュールを用いてなる画像表示装置の層構成の概略を模式的に示す斜視図である。
【図３】透光性接着層の表面の表面粗さＲｚが一定超であることで透光性接着層１２の表面にエッチング残渣が残ることを模式的に表した図である。
【図４】実施例１の発光素子用基板の溝部における透光性接着層の表面状態を表すＳＥＭ写真である。
【図５】比較例１の発光素子用基板の溝部における透光性接着層の表面状態を表すＳＥＭ写真である。
【図６】本発明の他の実施形態のモジュールの部分断面図である。
【発明を実施するための形態】
【００１９】
以下、本発明の発光素子用基板及び、モジュールの各実施形態について説明する。本発明は、以下の実施形態に何ら限定されず、本発明の目的の範囲内において、適宜変更を加えて実施することができる。
【００２０】
＜発光素子用基板＞
本発明の発光素子用基板の一実施形態について説明する。発光素子２を実装することのできる本実施形態の発光素子用基板は、図１に示す通り、可撓性基板１１の表面には、金属層等からなる導電性の金属配線部１３が、透光性接着層１２を介して形成されている。そして金属配線上に発光素子２を設けることができる。又、図１のように周りには表面反射層１６が積層することもできる。表面反射層１６を設ける場合には、基板の表面上においては、接着剤層等を介して、基板上に積層されていてもよい。なお、表面反射層１６は本発明の必須の構成要件ではない。
【００２１】
表面反射層１６を設ける場合、波長４５０ｎｍにおける反射率が８０％以上であることが好ましい。例えば、酸化チタン等の白色顔料を１０質量％以上８０質量％以下含有させた熱硬化性樹脂を用いることができる。なお、酸化チタンは３０質量％以上８０質量％であることがより好ましい。また、酸化チタンは屈折率差の観点で最も好ましいが、酸化チタンに代えて、又は酸化チタンと一緒に、酸化アルミニウム、酸化ケイ素、酸化チタン、酸化マグネシウム、酸化アンチモン、水酸化アルミニウム、硫酸バリウム、炭酸マグネシウム、炭酸バリウム及びガラスフィラーから選ばれた少なくとも１種類以上の顔料を用いてもよい。
【００２２】
熱硬化性樹脂は例えば、フッ素樹脂とアクリル系樹脂との混合物又はシリコーン系樹脂、エポキシ樹脂等を挙げることができる。透光性接着層との密着性の観点からフッ素樹脂とアクリル系樹脂との混合物であることが好ましい。また熱硬化性樹脂は硬質のものが好ましい。
【００２３】
［可撓性基板］
可撓性基板は、特に限定されるものではないが、熱可塑性樹脂が用いられることが好ましい。可撓性基板の材料としては、耐熱性及び絶縁性が高いものであることが求められる。このような樹脂として、耐熱性と加熱時の寸法安定性、機械的強度、及び耐久性に優れるポリイミド樹脂（ＰＩ）や、ポリエチレンナフタレート（ＰＥＮ）を用いることができる。中でも、アニール処理等の耐熱性向上処理を施すことによって耐熱性と寸法安定性を向上させたポリエチレンナフタレート（ＰＥＮ）を好ましく用いることができる。又、難燃性の無機フィラー等の添加によって難燃性を向上させたポリエチレンテレフタレート（ＰＥＴ）も可撓性基板の材料樹脂として選択することができる。
【００２４】
可撓性基板は、熱収縮開始温度が１００℃以上のもの、又は、上記のアニール処理等によって、同温度が１００℃以上となるように耐熱性を向上させたものを用いることが好ましい。通常発光素子から発せられる熱により同素子周辺部は９０℃程度の温度に達する。この観点から、基板樹脂を形成する熱可塑性樹脂は、上記温度以上の耐熱性を有するものであることが好ましい。
【００２５】
発光素子用基板には、ＬＥＤ表示装置のバックライト等としての一体化時に、発光素子用基板に必要とされる絶縁性を付与し得る絶縁性を有する樹脂であることが求められる。一般的には、基板は、その体積固有抵抗率が１０１４Ω・ｃｍ以上であることが好ましく、１０１８Ω・ｃｍ以上であることがより好ましい。なお、体積固有抵抗率の測定は、例えばエーディーシー製デジタル超高抵抗／微少電流計５４５０／５４５１等を用いることによって測定することができる。
【００２６】
可撓性基板の厚さは、特に限定されないが、可撓性を有する樹脂基板とする場合には、耐熱性及び絶縁性と、製造コストのバランスとの観点から、概ね１０μｍ以上１００μｍ以下程度であることが好ましい。又、ロール・トゥ・ロール方式による製造を行う場合の生産性を良好に維持する観点からも上記厚さ範囲であることが好ましい。
【００２７】
［透光性接着層］
本実施形態に関する溝部１７における透光性接着層１２の表面粗さＲｚ（ＪＩＳ  Ｂ０６０１で規定される十点平均粗さを意味する。）が１０μｍ以下である。溝部１７とは、図１に示すように、金属配線部１３が積層されておらず、透光性接着層が露出している面であって透光性接着層の表面をいう。金属配線部１３を製造する際には、可撓性基板と金属層とを透光性接着層を介して製造された金属層をエッチングによりパターンを形成することで製造するのが一般的である。本発明の発光素子用基板は、溝部における透光性接着層の表面粗さＲｚが１０μｍ以下とすることで、主に青色発光素子からの青色の光に対する耐光性が向上することを特徴とする。青色発光素子とは、波長４３０ｎｍ以上５００ｎｍ以下の青色の光を放出可能な発光素子を意味する。なお、発光素子用基板を構成する溝部１７における透光性接着層１２の表面粗さＲｚが５μｍ以下、特に１μｍ以下とすることがより好ましい。表面粗さのＲｚが小さいほど、言い換えると表面の凹凸が少ない程、耐光性に優れた発光素子用基板を提供することができる。
【００２８】
透光性接着層１２の表面の表面粗さＲｚが一定超であることによって可撓性基板１１の耐光性が低下し、可撓性基板１１に穴があく理由は必ずしも明らかではない。しかし、透光性接着層１２の表面粗さＲｚが一定超である場合には、透光性接着層１２の表面の面積が大きくなり、エッチング時に発生したエッチング残渣１８が透光性接着層１２の表面の凹部等に残りやすくなる。エッチング残渣１８によって透光性接着層１２における発光素子からの光の吸収量が増加する。そして、透光性接着層１２に吸収された光のエネルギーが熱エネルギーに変換され、透光性接着層１２が発熱する。透光性接着層１２が発熱することにより、透光性接着層１２に穴があき、重ねて積層されている可撓性基板１１にも穴があくものと推測される（図３参照）。
【００２９】
なお、本実施形態に関する溝部における透光性接着層の表面粗さＲｚは０．１μｍ以上であることが好ましい。透光性接着層の表面粗さＲｚは０．１μｍ以上であることで、金属配線部１３と透光性接着層との界面の接着強度を向上させることができる。
【００３０】
透光性接着層１２の表面の形状、すなわち透光性接着層１２の表面粗さは、例えば透光性接着層１２の表面に積層する金属層の金属箔の透光性接着層１２と対向する側の面の形状に依存する。すなわち、エッチング時の金属層を積層する工程において、金属箔の表面粗さＲｚが所定の値の面を、透光性接着層１２と対向するように積層することで、溝部１７における透光性接着層１２の表面粗さＲｚを制御することができる。
【００３１】
透光性接着層１２を形成する接着剤は、公知の樹脂系接着剤を適宜用いることができる。それらの樹脂接着剤のうち、ウレタン系、ポリカーボネート系、又はエポキシ系の接着剤等を特に好ましく用いることができる。なお、透光性接着層とは、全可視光線の８５％以上を透過する接着剤層を意味する。透光性接着層１２は、透光性樹脂に光反射部材を含有することもできる。これにより、可撓性基板への光の到達を低減することができる。光反射部材としては、酸化チタン等の白色顔料を例示できる。また、各種無機フィラーを含有していてもよい。
【００３２】
［金属配線部］
金属配線部１３は、発光素子用基板１の表面に金属層等の導電性基材によって形成される配線パターンである。
【００３３】
金属配線部１３の配置は、発光素子を実装することができる配置であれば特定の配置等に限定されない。但し、発光素子用基板においては、基板の一方の表面の少なくとも８０％以上、好ましくは９０％、より好ましくは９５％以上の範囲が、この金属配線部１３によって被覆されていることが好ましい。これにより金属配線部１３と発光素子用基板とを用いてなるモジュールにおいて求められる放熱性の向上に寄与することができる。
【００３４】
金属配線部１３を構成する金属の熱伝導率λは２００Ｗ／（ｍ・Ｋ）以上が好ましく、３００Ｗ／（ｍ・Ｋ）以上がより好ましい。金属配線部１３を構成する金属の電気抵抗率Ｒは３．００×１０−８Ω・ｍ以下が好ましく、２．５０×１０−８Ω・ｍ以下がより好ましい。ここで、熱伝導率λの測定は、例えば、京都電子工業社製の熱伝導率計ＱＴＭ−５００を用いることができ、電気抵抗率Ｒの測定は、例えば、ケースレー社製の６５１７Ｂ型エレクトロメータを用いることができる。これによれば、例えば、銅の場合、熱伝導率λは４０３Ｗ／（ｍ・Ｋ）であり、電気抵抗率Ｒは１．５５×１０−８Ω・ｍとなる。これにより、放熱性と電気伝導性の両立を図ることができる。より具体的には、発光素子２からの放熱性が安定し、電気抵抗の増加を防げるので、発光素子間の発光バラツキが小さくなって発光素子の安定した発光が可能となり、又、発光素子の寿命も延長される。更に、熱による基板等の周辺部材の劣化も防止できるので、発光素子用基板１をバックライトとして組み込んだ画像表示装置自体の製品寿命も延長できる。
【００３５】
尚、金属配線部１３の表面抵抗値は、５００Ω／□以下が好ましく、３００Ω／□以下がより好ましく、更に１００Ω／□以下が好ましく、特に５０Ω／□以下が好ましい。下限は０．００５Ω／□程度である。
【００３６】
金属配線部１３の材料として用いられる金属としては、アルミニウム、金、銀、銅等の金属層及びそれらの合金層が例示できる。金属配線部１３の厚さは、発光素子用基板に要求される耐電流の大きさ等に応じて適宜設定すればよく、特に限定されないが、一例として厚さ１０μｍ以上５０μｍ以下が挙げられる。放熱性向上の観点から、金属配線部１３の厚さは、１０μｍ以上であることが好ましい。又、金属層厚みが上記下限値に満たないと、基板の熱収縮の影響が大きく、はんだリフロー処理時に処理後の反りが大きくなりやすいため、この観点からも金属配線部１３の厚さは１０μｍ以上であることが好ましい。同厚さが、５０μｍ以下であることによって、十分な可撓性を保持することができ、重量増大によるハンドリング性の低下等も防止できる。
【００３７】
［ハンダ層］
発光素子用基板においては、金属配線部１３と発光素子２との接合については、ハンダ層１４を介した接合を行うことが好ましい。このハンダによる接合は、例えば、リフロー方式、或いは、レーザー方式によって行うことができる。
【００３８】
［絶縁性保護膜］
絶縁性保護膜１５は、本発明においては必須の構成要件ではないが、絶縁性保護膜を設ける場合には、上述の通り、熱硬化型インキ、ＵＶ硬化インキ又はカバーレイフィルムによって、金属配線部１３と発光素子用基板の表面上の電気的接合が必要となる一部分を除いた他の部分に、主として発光素子用基板の耐マイグレーション特性を向上させるために形成される。
【００３９】
熱硬化型インキとしては、熱硬化温度が１００℃以下程度のものであれば、公知のインキを適宜好ましく用いることができる。具体的には、ポリエステル系樹脂、エポキシ系樹脂、エポキシ系及びフェノール系樹脂、エポキシアクリレート樹脂、シリコーン系樹脂等、を其々ベース樹脂とする絶縁性インキを好ましく用いることができるインキの代表例として挙げることができる。又、これらのうちでも、ポリエステル系の熱硬化型の絶縁インキは、可撓性に優れる点から、発光素子用基板１の絶縁性保護膜１５を形成するための材料として特に好ましい。
【００４０】
又、絶縁性保護膜１５を形成する熱硬化型インキは、例えば、二酸化チタン等の無機白色顔料を更に含有する白色のインキであってもよい。絶縁性保護膜１５を白色化することで、発光装置の反射率の向上、意匠性の向上を図ることができる。
【００４１】
尚、以上の絶縁性の熱硬化型インキによる絶縁性保護膜１５の形成は、スクリーン印刷等公知の方法によって行うことができる。
【００４２】
カバーレイフィルムを用いる場合には、例えばポリイミド樹脂等の耐熱性の高い樹脂フィルムに接着剤を塗布し、可撓性基板１１上に貼り付けることで形成することができる。
【００４３】
［表面反射層］
表面反射層１６は、本発明においては必須の構成要件ではないが、表面反射層１６を設ける場合には、上記のモジュール１０において、発光能力を向上させることを目的として、本実施形態では、発光素子用基板の発光面側の最表面に、発光素子２の実装部分を除いて積層される。発光素子の発光を反射し、所定の方向へ導くための反射面を持つ部材であれば特に限定されないが、白色ポリエステル発泡タイプの白色ポリエステル、白色ポリエチレン樹脂、銀蒸着ポリエステル等を、最終製品の用途とその要求スペック等に応じて適宜用いることができる。
【００４４】
［発光素子］
発光素子２は、発光素子用基板上に配置される。発光素子２は、一方の面に一対の電極を有し、一対の電極を介して金属配線部１３と電気的に接続している。ここで用いられる発光素子２は形状や大きさ等が特に限定されない。発光素子２の発光色としては、用途に応じて任意の波長のものを選択することができるが、青色に発光する発光素子を用いることができる。青色発光素子とは波長４３０ｎｍ以上５００ｎｍ以下の光を放出可能な発光素子を意味するが、例えば、４３０ｎｍ〜４７０ｎｍに発光ピークを持つ青色発光の発光素子を用いることが好ましい。発光素子２としては、ＧａＮ系やＩｎＧａＮ系を用いることができる。ＩｎＧａＮ系としては、ＩｎＸＡｌＹＧａ１−Ｘ−ＹＮ（０≦Ｘ≦１、０≦Ｙ≦１、Ｘ＋Ｙ＜１）等を用いることができる。
【００４５】
［アンダーフィル］
図６は、本発明の他の実施形態のモジュールの部分断面図である。図６の実施形態のモジュールのように透光性接着層１２と発光素子２との間にアンダーフィル２１を配置することもできる。アンダーフィル２１は、発光素子２と透光性接着層１２との接合強度を高めることができる。アンダーフィル２１はエポキシ樹脂、シリコーン樹脂等の熱硬化性樹脂が好ましい。又、アンダーフィル２１は透光性接着層１２との接合強度を高める材質が好ましく、アンダーフィル２１と透光性接着層１２とは同一種類の材料を用いることが好ましいが、異なる材料であってもよい。
【００４６】
アンダーフィル２１には鉄及び／又は銅を吸着する吸着剤２２が含有されていることが好ましい。これにより透光性接着層１２への鉄及び／又は銅の侵入を防止することができる。又、アンダーフィル２１には酸化チタン等の白色顔料からなる光反射部材が含有されていることが好ましい。これにより発光素子２からの光を効率良く外部に放出することができる。特に吸着剤２２の表面に酸化チタンがコーティングされていることが好ましい。これにより発光素子２から出射された光が吸着剤２２に吸収されるのを抑えることができ、高い光反射率を有することができるからである。光反射部材は、酸化チタンが好ましいが、酸化チタンに代えて、又は酸化チタンと一緒に、酸化アルミニウム、酸化ケイ素、酸化チタン、酸化マグネシウム、酸化アンチモン、水酸化アルミニウム、硫酸バリウム、炭酸マグネシウム、炭酸バリウム及びガラスフィラーから選ばれた少なくとも１種類以上の顔料を用いてもよい。
【００４７】
アンダーフィル２１に含有される光反射部材の粒径は５μｍ以下が好ましく、特に１μｍ以下が好ましく、更に好ましくは０．５μｍ以下が好ましい。これにより透光性接着層の表面の凹部内に光反射部材が入り込み、発光素子からの光を可撓性基板に到達するのを抑制することができる。
【００４８】
［封止部材］
可撓性基板１１の上には、発光素子２を封止する封止部材１９が配置されていることが好ましい。発光素子２を埃や水分から保護することができるからである。封止部材１９は、エポキシ樹脂、変成エポキシ樹脂、シリコーン樹脂、変成シリコーン樹脂のいずれかであることが好ましい。
【００４９】
［蛍光体］
封止部材１９中には、蛍光体２０を含有させてもよい。蛍光体２０は発光素子２からの光を吸収し、異なる波長の光を放出するものであり、緑色、黄色、赤色等の光を放出する。蛍光体２０は、ＹＡＧ、シリケートなどの酸化物蛍光体、ＣＡＳＮ、ＳＣＡＳＮ等の窒化物蛍光体、ＫＳＦなどのフッ化物蛍光体などを用いることができる。
【００５０】
＜発光素子用基板の製造方法＞
発光素子用基板は、特に限定されるものではなく、従来公知の電子基板の製造方法によって製造することができる。例えば、以下に記載したエッチング工程を経ることによって製造することができる。又、選択する材料樹脂に応じて、予め当該樹脂にアニール処理による耐熱性向上処理を施すことが好ましい。
【００５１】
［アニール処理］
本発明において必須ではないが、アニール処理を行う場合には、従来公知の熱処理手段を用いることができる。アニール処理温度の一例としては、樹脂基板がＰＥＮである場合には、ガラス転移温度から融点の範囲、更に具体的には１６０℃から２６０℃、より好ましくは１８０℃から２３０℃の範囲である。アニール処理時間としては、１０秒から５分程度が例示できる。このような熱処理条件によれば、一般的に８０℃程度であるＰＥＮの熱収縮開始温度を、１００℃程度に向上させることができる。
【００５２】
［エッチング工程］
アニール処理を経た樹脂基板の表面に、金属配線部の材料とする金属層の金属配線部１３を積層して発光素子用基板の材料とする積層体を得ることができる。積層方法としては、可撓性基板の少なくとも一方の面側に透光性接着層を介して金属層を積層する方法、或いは、可撓性基板の表面に直接にメッキ方法や気相製膜法（スパッタリング、イオンプレーティング、電子ビーム蒸着、真空蒸着、化学蒸着等）により金属配線部１３を蒸着させる方法を挙げることができる。コストや生産性の面からは、金属層をウレタン系の接着剤によって可撓性基板の表面に接着する方法が有利である。
【００５３】
可撓性基板の少なくとも一方の面側に透光性接着層を介して金属層を積層する場合、金属層である金属箔の表面粗さＲｚが１０μｍ以下の面を、透光性接着層１２と対向するように積層することが好ましい。金属層である金属箔の表面粗さＲｚが１０μｍ以下とすることで、本実施形態に関する溝部１７における透光性接着層の表面粗さＲｚは１０μｍ以下とすることができる。そのため、容易に本実施形態の溝部における透光性接着層の表面粗さＲｚが１０μｍ以下である発光素子用基板を製造することができる。溝部における透光性接着層の表面粗さＲｚが１０μｍ以下であることで、発光素子からの光の吸収量を減少させることができる。なお、金属層である金属箔の表面粗さＲｚが１μｍ以下の面を、透光性接着層１２と対向するように積層することがより好ましい。なお、透光性接着層１２には、各種無機フィラーを含有していてもよい。
【００５４】
尚、金属箔の製箔方法は、電解浴に部分的に浸漬された回転ドラム陽極にそれに間隔を置いて対面する円弧状陰極を備え、間に電解液を流通せしめる電解設備において、回転ドラムに金属を電着させ、最終的に所定の厚さの金属箔をドラムから剥離することにより金属箔を製箔する方法により金属箔を製造することができる。この方法で製造された銅箔は、製箔時に回転ドラム側に密着していた側の面が表面の粗さが極めて小さい光沢面（以下ミラー面と呼ぶ）となり、反対側の面が比較的表面の粗さが大きい粗化面（以下マット面と呼ぶ）となる。そのため、例えば、回転ドラム側に密着していた側の面と、透光性接着層１２と対向するように積層すれば、本実施形態に関する溝部における透光性接着層の表面粗さＲｚを１０μｍ以下とすることができる。
【００５５】
ここで、上記の積層体から金属配線部１３間の溝部を形成する一実施例について説明する。上記の積層体の金属層の表面に、金属配線部１３の形状にパターニングされたエッチングマスクを形成する。エッチングマスクは、将来、金属配線部１３となる金属層の配線パターン形成部分がエッチング液による腐食を免れるために設けられる。エッチングマスクを形成する方法は特に限定されず、例えば、フォトレジスト又はドライフィルムをフォトマスクを通して感光させた後で現像することにより積層シートの表面にエッチングマスクを形成してもよいし、インクジェットプリンター等の印刷技術により積層シートの表面にエッチングマスクを形成してもよい。
【００５６】
次に、エッチングマスクに覆われていない箇所における金属層を浸漬液により除去する。これにより、金属配線部と、金属配線部間の溝部１７と、を形成することができる。最後に、アルカリ性の剥離液を使用して、エッチングマスクを除去する。これにより、エッチングマスクが金属配線部１３の表面から除去される。
【００５７】
なお、エッチング時のエッチング残渣１８が透光性接着層に一定量以上染み込まれることにより、透光性接着層が黄変し、青色光を吸収することで、透光性接着層が発熱し、透光性接着層及び可撓性基板に穴があくことがある。そのため、溝部１７における透光性接着層１２の表面側から、走査型電子顕微鏡−エネルギー分散型Ｘ線分光法（ＳＥＭ−ＥＤＸ）によって測定した塩素量及び／又は鉄量若しくは銅量が１質量％未満、より好ましくは０．７質量％未満となるようにエッチング及び洗浄を行うことが好ましい。
【００５８】
本発明において、走査型電子顕微鏡−エネルギー分散型Ｘ線分光法（ＳＥＭ−ＥＤＸ）によって、溝部における透光性接着層の表面側から塩素量及び／又は鉄量若しくは銅量を測定する。測定方法は、ＳＥＭ−ＥＤＸ分析装置固有の定量条件（例えば日本電子製ＳＥＭ“ＪＳＭ−６７００Ｆ”とオックスフォード・インストゥルメンツ製ＥＤＸ“ＸＭＡＸ８０”では加速電圧１５ｋＶ、焦点距離１５ｍｍ、試料傾斜０度）に合わせ、照射電流や測定時間を目的元素が十分検出できるように適時調整して特性Ｘ線スペクトルを取得し、各元素の濃度はＺＡＦ補正法（各元素の相対強度に原子番号補正Ｚ、吸収補正Ａ、蛍光補正Ｆを施して各元素の含有量を求める方法）によって、塩素量及び／又は鉄量若しくは銅量を求めることができる。なお、断面側から塩素量、鉄量、銅量を求めることも可能である。
【００５９】
［絶縁性保護膜及び表面反射層形成工程］
金属配線部形成後、必要に応じて絶縁性保護膜１５及び表面反射層１６を更に積層する。これらの積層は公知の方法によって行うことができる。採用する材料によりスクリーン印刷等の印刷法或いは、ドライラミネーション、熱ラミネーション法等、各種のラミネート処理方法によることができる。
【００６０】
＜モジュール＞
モジュール１０は、上述の発光素子用基板１に、発光素子を実装することにより、得ることができる。モジュール１０は、図２に示すように、ＬＥＤ画像表示装置１００のバックライトとして使用することができる。
【００６１】
発光素子用基板１を用いたモジュール１０の製造方法について説明する。金属配線部１３への発光素子２の接合は、ハンダ加工により好ましく行うことができる。このハンダによる接合は、リフロー方式、或いは、レーザー方式によることができる。リフロー方式は、金属配線部１３にハンダを介して発光素子２を搭載し、その後、発光素子用基板をリフロー炉内に搬送して、リフロー炉内で金属配線部１３に所定温度の熱風を吹きつけることで、ハンダペーストを融解させ、発光素子２を金属配線部１３にハンダ付けする方法である。又、レーザー方式とは、レーザーによってハンダを局所的に加熱して、発光素子２を金属配線部１３にハンダ付けする手法である。なお、ハンダ材料は可撓性基板の耐熱性に合わせＳｎ−Ｂｉ系、Ｓｎ−Ｃｕ系、Ｓｎ−Ａｇ−Ｃｕ系等のハンダを用いてもよい。
【００６２】
金属配線部１３への発光素子２のハンダ接合を行う際は、発光素子用基板における裏面側からのレーザー照射によって、ハンダのリフローを行う方法とすることが好ましい。これにより、加熱によるハンダの有機成分の発火とそれに伴う可撓性基板の損傷をより確実に抑制することが可能となる。
【実施例】
【００６３】
以下、実施例を示して、本発明を更に具体的に説明するが、本発明は、以下の実施例に何ら限定されるものではない。
【００６４】
＜発光素子用基板の作成＞
（実施例１）
本発明のＬＥＤ表示装置の実施例として、サイズが４００ｍｍ×５００ｍｍのフィルム状の支持基板の表面に、銅のミラー面の表面粗さＲｚ０．５μｍの銅板（厚さ３５μｍ）に透光性接着層（「ＫＴＥＰ」、ロックペイント社製）を積層させた電解銅層からなる金属配線部をエッチング処理（電解銅層ミラー面を可撓性基板側に向けて積層した）をし、発光素子用基板の試験用サンプルを作成した。
可撓性基板としては厚さ７５μｍのポリエチレンナフタレート（ＰＥＮ）を用いた。
溝部における透光性接着層の表面側から、走査型電子顕微鏡−エネルギー分散型Ｘ線分光法（ＳＥＭ−ＥＤＸ）によって塩素量及び鉄量を測定したところ、塩素量が０．３質量％であり、鉄量が０．３質量％であった。透光性接着層の厚みは１０μｍであった。
【００６５】
（実施例２）
上記エッチング処理において、銅のマット面の表面粗さＲｚ６μｍの銅板を使用し、銅のマット面に透光性接着層を積層させ、金属配線部をエッチング処理した以外は上記実施例１と同様に発光素子用基板の試験用サンプルを製造した。
【００６６】
（比較例１）
上記エッチング処理において、銅のマット面の表面粗さＲｚ１３μｍの銅板を使用し、銅のマット面に透光性接着層を積層させ、金属配線部をエッチング処理した以外は上記実施例１と同様に発光素子用基板の試験用サンプルを製造した。
【００６７】
＜ＳＥＭ観察＞
実施例１及び比較例１の発光素子用基板の溝部における透光性接着層の表面についてＳＥＭ写真を倍率２０００倍にて撮影した。ＳＥＭ写真を図４及び図５に示す。ＳＥＭ写真によると、実施例１の発光素子用基板の溝部における透光性接着層の表面は、比較例１の発光素子用基板の溝部における透光性接着層の表面に比べ凹凸が小さくなっていることが分かる。
【００６８】
＜耐光性試験＞
実施例及び比較例の発光素子用基板について、耐光性試験の加速試験として、溝部における透光性接着層上から青色レーザー（日亜化学製レーザーダイオード、波長４５０ｎｍ、出力０．５Ｗ）を照射し、フィルムに穴が開いた時間を測定した。測定結果を下記表１に示す。
【００６９】
＜配線密着性試験＞
実施例、比較例の各発光素子用基板について、下記の試験条件における密着強度を測定して金属密着性を評価した。
測定は、上記の発光素子用基板において、可撓性基板上に密着している金属配線部について、剥離試験機（テンシロン万能試験機  ＲＴＦ−１１５０−Ｈ）にて垂直剥離（５０ｍｍ／ｍｉｎ）試験を行い、測定結果を表１に示す。
【００７０】
【表１】
0006572083.tif 000002
（表１中、透過率とは波長３８０ｎｍ以上７８０ｎｍ以下の光の透過率を意味する。）
【００７１】
表１より、透光性接着層の表面粗さＲｚが１０μｍ以下である実施例１及び２の発光素子用基板は、透光性接着層の表面粗さＲｚが１０μｍ超の比較例１と比較して、穴あきまでの所要時間が長くなっている。特に、透光性接着層の表面粗さＲｚが１μｍ以下の実施例１の発光素子用基板は、穴あきまでの所要時間が３時間以上であり、著しく穴あきまでの所要時間が長くなっている。これは、溝部における透光性接着層の表面粗さＲｚが減少し、透光性接着層における発光素子からの光の吸収量が減少したためであると考えられる。このため、透光性接着層の表面粗さＲｚが１０μｍ以下である本発明の発光素子用基板は、発光素子からの光に対する耐光性を有する発光素子用基板であることが分かる。
【符号の説明】
【００７２】
１      発光素子用基板
１１    可撓性基板
１２    透光性接着層
１３    金属配線部
１４    ハンダ層
１５    絶縁性保護膜
１６    表面反射層
１７    溝部
１８    エッチング残渣
１０    モジュール
２      発光素子
３      表示画面
４      放熱部
１９    封止部材
２０    蛍光体
２１    アンダーフィル
２２    吸着剤
１００  ＬＥＤ画像表示装置
【図１】
0006572083.tif 000003
【図２】
0006572083.tif 000004
【図３】
0006572083.tif 000005
【図４】
0006572083.tif 000006
【図５】
0006572083.tif 000007
【図６】
0006572083.tif 000008